(57)【特許請求の範囲】
【請求項１】
光線を透過する基材シートと、
前記基材シートの一方の面側に積層され、光硬化性を有する粘着剤層と、
前記基材シートの他方の面側に積層され、少なくとも１層の遮光層を有する保護シートと、
前記粘着剤層の前記基材シートとは反対側の面上に積層され、少なくとも１層の遮光層を有する離型シートと、を有することを特徴とする角質剥離用シート。
【請求項２】
前記粘着剤層は、光線を照射することにより、貯蔵弾性率が上昇する請求項１に記載の角質剥離用シート。
【請求項３】
前記粘着剤層は、炭素数が６〜１２のアルキル基を備えた（メタ）アクリル酸アルキルエステルを含むモノマー組成物を重合してなるアクリル系重合体と、重合性不飽和モノマーまたはオリゴマーと、光重合開始剤と、を含有する角質剥離用粘着剤組成物で構成されている請求項１または２に記載の角質剥離用シート。
【請求項４】
光線照射前の３２℃における前記粘着剤層の貯蔵弾性率は、１．０×１０５〜７．０×１０５Ｐａであり、
光線照射後の３２℃における前記粘着剤層の貯蔵弾性率は、８．０×１０５〜２．１×１０６Ｐａである請求項１ないし３のいずれかに記載の角質剥離用シート。
【発明の詳細な説明】
【技術分野】
【０００１】
本発明は、角質剥離用シートに関するものである。
【背景技術】
【０００２】
インフルエンザや麻疹等のウイルスによる病気の予防等の薬物を用いた治療には、一般に注射器を用いた薬効成分の投与が行われているが、患者に多大な苦痛を伴っていた。
【０００３】
このような苦痛を伴わない薬効成分の投与方法として、経皮吸収型製剤が知られている。しかしながら、経皮吸収型製剤のみを皮膚に貼付しても、古い角質層により薬効成分の皮膚中への透過が阻害されてしまうため、高分子量の化学製剤やワクチン等の生物製剤を経皮吸収させるのが困難であった。
【０００４】
このような問題を解決するため、経皮吸収型製剤の皮膚への貼付の前に、接着剤や粘着シートを用いて、角質層を除去する方法が報告されている（例えば、特許文献１参照。）。
【０００５】
ところで、薬効成分の経皮吸収を高めるためには、皮膚表面の角質をできるだけ剥離する必要があるが、皮膚表面は、最大で３０μｍ程度の凹凸が連続した構造をしているため、このような凹凸に追従するような粘着シート（粘着剤）、すなわち、柔軟性の高い粘着剤を用いた粘着シートが必要とされる。
【０００６】
しかしながら、上記のように柔軟性の高い（貯蔵弾性率が低い）粘着剤を用いた場合、皮膚表面の凹凸への追従性は高いが、柔らかいため、シートを剥がす際に、粘着剤が皮膚表面に残ってしまう、いわゆる糊残りという現象が生じるといった問題があった。このため、十分に角質を剥離できないといった問題があった。このような糊残りを抑えるために粘着剤の柔軟性を下げる（貯蔵弾性率を上げる）と皮膚表面の凹凸への追従性が低下するため、十分に角質を剥離できなかった。
【先行技術文献】
【特許文献】
【０００７】
【特許文献１】特開２００７−２８９６７２号公報
【発明の概要】
【発明が解決しようとする課題】
【０００８】
本発明の目的は、皮膚表面への糊残りを防止しつつ、皮膚表面の角質を確実に除去することができ、かつ、保管安定性にも優れた角質剥離用シートを提供することにある。
【課題を解決するための手段】
【０００９】
このような目的は、下記（１）〜（４）の本発明により達成される。
（１）  光線を透過する基材シートと、
前記基材シートの一方の面側に積層され、光硬化性を有する粘着剤層と、
前記基材シートの他方の面側に積層され、少なくとも１層の遮光層を有する保護シートと、
前記粘着剤層の前記基材シートとは反対側の面上に積層され、少なくとも１層の遮光層を有する離型シートと、を有することを特徴とする角質剥離用シート。
【００１０】
（２）  前記粘着剤層は、光線を照射することにより、貯蔵弾性率が上昇する上記（１）に記載の角質剥離用シート。
【００１１】
（３）  前記粘着剤層は、炭素数が６〜１２のアルキル基を備えた（メタ）アクリル酸アルキルエステルを含むモノマー組成物を重合してなるアクリル系重合体と、重合性不飽和モノマーまたはオリゴマーと、光重合開始剤と、を含有する角質剥離用粘着剤組成物で構成されている上記（１）または（２）に記載の角質剥離用シート。
【００１２】
（４）  光線照射前の３２℃における前記粘着剤層の貯蔵弾性率は、１．０×１０５〜７．０×１０５Ｐａであり、
光線照射後の３２℃における前記粘着剤層の貯蔵弾性率は、８．０×１０５〜２．１×１０６Ｐａである上記（１）ないし（３）のいずれかに記載の角質剥離用シート。
【発明の効果】
【００１４】
本発明によれば、皮膚表面への糊残りを防止しつつ、皮膚表面の角質を確実に除去することができ、かつ、保管安定性にも優れた角質剥離用シートを提供することができる。
【図面の簡単な説明】
【００１５】
【図１】本発明の角質剥離用シートの好適な実施形態を示す断面図である。
【発明を実施するための形態】
【００１６】
以下、本発明の好適な実施形態について詳細に説明する。
《角質剥離用シート》
まず、本発明の角質剥離用シートについて説明する。
【００１７】
図１は、本発明の角質剥離用シートの好適な実施形態を示した断面図である。
図１に示すように、角質剥離用シート１０は、基材シート１と、基材シート１の一方の面側に積層された粘着剤層（角質剥離用粘着剤層）２と、基材シート１の他方の面側に積層された保護シート３と、粘着剤層２の基材シート１とは反対側の面に設置された離型シート４とを備えている。
【００１８】
基材シート１は、粘着剤層２を支持する機能および光線を透過する機能を備えている。
基材シート１に要求される光線透過性としては、後述する角質剥離用粘着剤組成物に用いられる光重合開始剤が近紫外線領域（波長２４０ｎｍ以上３８０ｎｍ未満）に吸収を有する場合には、近紫外線領域（波長２４０ｎｍ以上３８０ｎｍ未満）の波長範囲における光線透過率の最小値が５０％以上であることが好ましく、７０％以上であることがより好ましい。また、後述する角質剥離用粘着剤組成物に用いる光重合開始剤が可視光線領域（３８０ｎｍ以上７８０ｎｍ以下）に吸収を有する場合には、可視光線領域（３８０ｎｍ以上７８０ｎｍ以下）の波長範囲における光線透過率の最小値が５０％以上であることが好ましく、７０％以上であることがより好ましい。これにより、粘着剤層２の硬化反応をより確実に進行させることができ、皮膚表面への糊残りをより効果的に防止しつつ、皮膚表面の角質をより確実に除去することができる。
【００１９】
基材シート１の具体例としては、例えば、ポリエチレンテレフタレート等のポリエステル系フィルム、ポリエチレン、ポリプロピレン、エチレン／メタクリル酸共重合体、エチレン／メタクリル酸メチル等のポリオレフィン系フィルム、ポリウレタン系フィルム、ポリスチレン系の熱可塑性エラストマーフィルム等の樹脂フィルム；これらの積層体；等が挙げられる。
【００２０】
基材シート１の平均厚さは、特に限定されないが、通常５〜２５０μｍであるのが好ましく、１０〜１００μｍであるのがより好ましい。
【００２１】
なお、基材シート１の粘着剤層２が形成される側の面に、粘着剤層２との密着性を高めるために、プライマー処理、コロナ処理、プラズマ処理等の表面処理を施してもよい。なお、プライマー処理を行う場合には、基材シート１とプライマー処理とを併せた状態での光線透過性が、上記に示した光線透過性を有することが好ましい。
【００２２】
粘着剤層２は、光硬化性を有する層であり、例えば、後述するような角質剥離用粘着剤組成物で構成されている層である。角質剥離用粘着剤組成物については後に詳述する。
【００２３】
ところで、薬効成分の経皮吸収を高めるためには、皮膚表面の角質をできるだけ剥離する必要があるが、皮膚表面は、最大で３０μｍ程度の凹凸が連続した構造をしているため、このような凹凸に追従するような粘着シート（粘着剤）、すなわち、柔軟性の高い粘着剤を用いた粘着シートが必要とされる。
【００２４】
しかしながら、上記のように柔軟性の高い粘着剤を用いた場合、皮膚表面の凹凸への追従性は高いが、柔らかいため、シートを剥がす際に、粘着剤が皮膚表面に残ってしまう、いわゆる糊残りという現象が生じるといった問題があった。このため、十分に角質を剥離できないといった問題があった。このような糊残りを抑えるために粘着剤の柔軟性を下げると皮膚表面の凹凸への追従性が低下するため、十分に角質を剥離できなかった。
【００２５】
本発明では、上述したように光硬化性を有する粘着剤層２を有し、かつ、後述するような、粘着剤層２の光線による硬化を防止する機能を備える保護シート３および離型シート４を備えている。このため、本発明の角質剥離用シートの粘着剤層２は、離型シート４を剥離した直後における皮膚への貼着時は柔軟性が高く、皮膚表面の凹凸への追従性が高いものとなっている。そして、本発明の角質剥離用シートは、粘着剤層２を皮膚から剥離する前に、保護シート３を剥離した後、粘着剤層２に対して光線を基材シート１側から照射して硬化させることで、粘着剤層２の柔軟性を低くすることができる。これにより、皮膚表面に糊残りが生じるのを防止することができるとともに、皮膚表面の角質を確実に剥離することができる。また、保護シート３および離型シート４を備えていることから、保管時に粘着剤層２の硬化反応が進行するのを防止することができ、保管安定性にも優れたものとなっている。
【００２６】
このような粘着剤層２は、光線を照射することにより、貯蔵弾性率が上昇するよう構成されているのが好ましい。これにより、皮膚表面に糊残りが生じるのをより効果的に防止しつつ、皮膚表面の角質をより確実に剥離することができる。
【００２７】
具体的には、光線照射前の３２℃における粘着剤層２の貯蔵弾性率が、１．０×１０５〜７．０×１０５Ｐａであり、かつ、光線照射後の３２℃における粘着剤層２の貯蔵弾性率が、８．０×１０５〜２．１×１０６Ｐａであるのが好ましい。これにより、皮膚表面の凹凸への追従性をより高いものとすることができるとともに、剥離後の皮膚表面に糊残りが発生するのをより確実に防止することができる。
【００２８】
なお、光線照射前の３２℃における粘着剤層２の貯蔵弾性率が、１．０×１０５〜７．０×１０５Ｐａであるのが好ましいが、２．０×１０５〜６．０×１０５Ｐａであるのがより好ましい。これにより、上記効果をより顕著なものとすることができる。
【００２９】
また、光線照射後の３２℃における粘着剤層２の貯蔵弾性率が、８．０×１０５〜２．１×１０６Ｐａであるのが好ましいが、９．０×１０５〜２．０×１０６Ｐａであるのがより好ましい。これにより、上記効果をより顕著なものとすることができる。
【００３０】
このような粘着剤層２の平均厚さは、５〜３００μｍであるのが好ましく、１０〜２００μｍであるのがより好ましい。
【００３１】
保護シート３は、少なくとも１層の遮光層を有し、基材シート１の粘着剤層２とは反対側の面に積層されており、粘着剤層２に光線が照射されるのを防止する機能を有している。この保護シート３を設けることにより、粘着剤層２の不本意な硬化を防止することができ、角質剥離用シート１０の保管安定性を向上させることができる。
【００３２】
保護シート３に要求される遮光性としては、後述する角質剥離用粘着剤組成物に用いられる光重合開始剤が近紫外線領域（波長２４０ｎｍ以上３８０ｎｍ未満）に吸収を有する場合には、近紫外線領域（波長２４０ｎｍ以上３８０ｎｍ未満）の波長範囲における光線透過率の最大値が２０％以下であることが好ましく、５％以下であることがより好ましい。また、後述する角質剥離用粘着剤組成物に用いる光重合開始剤が可視光線領域（３８０ｎｍ以上７８０ｎｍ以下）に吸収を有する場合には、可視光線領域（３８０ｎｍ以上７８０ｎｍ以下）の波長範囲における光線透過率の最大値が２０％以下であることが好ましく、５％以下であることがより好ましい。すなわち、保護シート３は、波長２４０ｎｍ以上３８０ｎｍ未満または３８０ｎｍ以上７８０ｎｍ以下の波長範囲における光線透過率の最大値が２０％以下であるのが好ましく、５％以下であることがより好ましい。特に、波長２４０ｎｍ以上７８０ｎｍ以下の波長範囲における光線透過率の最大値が２０％以下であるのが好ましく、５％以下であることがより好ましい。これにより、粘着剤層２の不本意な硬化をより効果的に防止することができ、角質剥離用シート１０の保管安定性をより優れたものとすることができる。
【００３３】
保護シート３は、例えば、図１に示すように、遮光層３１と仮着層３２とで構成されている。
【００３４】
遮光層３１としては、光線の透過を阻害するものであればいかなるものを用いてもよく、例えば、光線を反射又は吸収する材料を含有するシート、光線を反射又は吸収する材料を含有する層を有するシート、金属箔、および金属蒸着層を有するシート等の遮光層を有するシートを用いることができる。このようなシートは、紙類やポリエチレンテレフタレート、ポリエチレン、ポリプロピレン等の合成樹脂で構成されてもよい。光線を反射又は吸収する材料としては、白色顔料、黒色顔料、紫外線吸収剤等が挙げられる。
【００３５】
仮着層３２を構成する仮着剤としては、いかなるものを用いてもよく、公知の再剥離性粘着剤、弱接着剤等を用いることができる。なお、遮光層３１が、基材シート１に対してヒートシール可能でかつイージーピール性を有する材料であれば、仮着層３２は無くてもよい。
【００３６】
離型シート４は、角質剥離用シート１０の保管時（未使用時）において、粘着剤層２の貼着面を保護する機能を有している。また、離型シート４は、少なくとも１層の遮光層（図示せず）を有し、上記保護シート３と同様に、粘着剤層２に光線が照射されるのを防止する機能を有する。
【００３７】
このような離型シート４としては、上述した遮光層３１と同様の遮光層を有するシートが使用できる。また、離型シート４は、必要に応じて遮光層を有するシートの片面または両面にシリコーン樹脂等により離型処理が施されたものを使用してもよい。
【００３８】
離型シート４に要求される遮光性としては、後述する角質剥離用粘着剤組成物に用いられる光重合開始剤が近紫外線領域（波長２４０ｎｍ以上３８０ｎｍ未満）に吸収を有する場合には、近紫外線領域（波長２４０ｎｍ以上３８０ｎｍ未満）の波長範囲における光線透過率の最大値が２０％以下であることが好ましく、５％以下であることがより好ましい。また、後述する角質剥離用粘着剤組成物に用いる光重合開始剤が可視光線領域（３８０ｎｍ以上７８０ｎｍ以下）に吸収を有する場合には、可視光線領域（３８０ｎｍ以上７８０ｎｍ以下）の波長範囲における光線透過率の最大値が２０％以下であることが好ましく、５％以下であることがより好ましい。すなわち、離型シート４は、波長２４０ｎｍ以上３８０ｎｍ未満または３８０ｎｍ以上７８０ｎｍ以下の波長範囲における光線透過率の最大値が２０％以下であるのが好ましく、５％以下であることがより好ましい。特に、波長２４０ｎｍ以上７８０ｎｍ以下の波長範囲における光線透過率の最大値が２０％以下であるのが好ましく、５％以下であることがより好ましい。これにより、粘着剤層２の不本意な硬化をより効果的に防止することができ、角質剥離用シート１０の保管安定性をより優れたものとすることができる。
【００３９】
また、離型シート４の平均厚さは、１０〜２００μｍであることが好ましく、１５〜１００μｍであることがより好ましい。
【００４０】
本発明の角質剥離用シート１０は、保護シート３と離型シート４のいずれの面が表になるように保管されたとしても、保護シート３と離型シート４の両方が少なくとも１層の遮光層を有するので、粘着剤層２に光線が照射されるのを防止する機能を有する。これにより、粘着剤層２の不本意な硬化をより効果的に防止することができ、角質剥離用シート１０の保管安定性をより優れたものとすることができる。
【００４１】
《角質剥離用粘着剤組成物》
次に、粘着剤層２を構成する角質剥離用粘着剤組成物について説明する。
【００４２】
粘着剤層２を構成する角質剥離用粘着剤組成物としては、光硬化性を有するものであれば、いかなるものを用いてもよいが、例えば、炭素数が６〜１２のアルキル基を備えた（メタ）アクリル酸アルキルエステルを含むモノマー組成物を重合してなるアクリル系重合体と、重合性不飽和モノマーまたはオリゴマーと、光重合開始剤とを含有する角質剥離用粘着剤組成物を用いるのが好ましい。これにより、皮膚への貼着時において粘着剤層２の貯蔵弾性率をより好適に低く（柔軟性を高く）することができ、皮膚表面の凹凸への追従性をより高いものとすることができる。また、粘着剤層２を皮膚から剥離する前に、粘着剤層２に対して光線を照射して硬化させることで、より確実に粘着層の貯蔵弾性率を高くすることができる。これにより、皮膚表面に糊残りが生じるのをより効果的に防止することができるとともに、皮膚表面の角質をより確実に剥離することができる。
【００４３】
以下、角質剥離用粘着剤組成物の各構成成分について説明する。
［アクリル系重合体］
上述したように、角質剥離用粘着剤組成物の構成成分であるアクリル系重合体としては、炭素数が６〜１２のアルキル基を備えた（メタ）アクリル酸アルキルエステルを含むモノマー組成物を重合してなるものを用いるのが好ましい。
【００４４】
炭素数が６〜１２のアルキル基を備えた（メタ）アクリル酸アルキルエステルとしては、例えば、アクリル酸−２−エチルヘキシル、アクリル酸オクチル、アクリル酸シクロヘキシル、アクリル酸ラウリル等のアクリル酸アルキルエステルや、メタクリル酸２−エチルヘキシル、メタクリル酸シクロヘキシル等のメタクリル酸アルキルエステル等が挙げられる。
【００４５】
なお、アクリル系重合体の生成に用いる（メタ）アクリル酸アルキルエステルのアルキル基の炭素数は、６〜１２であるが、８〜１０であるのがより好ましい。これにより、上記効果をより顕著なものとすることができる。
【００４６】
なお、アクリル系重合体を形成するためのモノマー組成物中には、上記（メタ）アクリル酸アルキルエステル以外のモノマー成分が含まれていてもよい。このような成分としては、ポリビニルピロリドン、アクリル酸、酢酸ビニル、（メタ）アクリル酸−２−ヒドロキシエチル、（メタ）アクリル酸−４−ヒドロキシブチル、ジメチルアクリルアミド等が挙げられる。
【００４７】
アクリル系重合体を形成するためのモノマー組成物中には、ポリマー分子内に架橋構造を導入し得る架橋型反応性単量体が含まれていることが好ましい。架橋型反応性単量体の具体例としては、分子内に重合性不飽和基を複数有するモノマーが挙げられる。かかる重合性不飽和基としては、例えば、ビニル基、アクリロイル基、メタクリロイル基などが挙げられ、これらのうち、１種又は２種以上を組み合わせて用いることができる。このような架橋型反応性単量体を用いた場合、アクリル系共重合体の凝集力を十分に高いものとすることができる。
【００４８】
分子内に重合性不飽和基を複数有するモノマーとしては、エチレングリコールジ（メタ）アクリレート、ジエチレングリコールジ（メタ）アクリレート、トリエチレングリコールジ（メタ）アクリレート、ボリエチレングリコールジ（メタ）アクリレート、プロピレングリコールジ（メタ）アクリレート、ジプロピレングリコールジ（メタ）アクリレート、トリプロピレングリコールジ（メタ）アクリレート、ポリプロピレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、トリメチロールプロパントリ（メタ）アクリレート、テトラメチロールメタントリ（メタ）アクリレート、グリセリンメタクリレートアクリレートなどのポリオール類のジ又はトリ（メタ）アルキル酸エステル類；ジビニルベンゼン；などが挙げられる。
【００４９】
また、アクリル系共重合体における重合性不飽和基を複数有するモノマー由来の繰り返し単位の全繰り返し単位に対する割合は特に限定されないが、０．００１〜０．１０モル％であることが好ましく、０．０１〜０．０５モル％であることがより好ましい。
【００５０】
アクリル系重合体の質量平均分子量（Ｍｗ）は、４０万〜２００万であるのが好ましく、６０万〜１６０万であるのがより好ましい。これにより、皮膚表面の凹凸への追従性をより高いものとすることができる。なお、本発明において、質量平均分子量（Ｍｗ）は、ゲルパーミエーションクロマトグラフィー（ＧＰＣ分析）によって測定し、標準ポリスチレンで換算した値である。
【００５１】
上記モノマー組成物中における上記炭素数が６〜１２のアルキル基を備えた（メタ）アクリル酸アルキルエステルの含有量は、７０モル％以上であるのが好ましい。
【００５２】
また、角質剥離用粘着剤組成物中におけるアクリル系重合体の含有量は、７５〜９５質量％程度であるのが好ましい。これにより、光線照射前と照射後との貯蔵弾性率をより好適なものとすることができる。その結果、皮膚表面の凹凸への追従性をより高いものとすることができるとともに、剥離後の皮膚表面に糊残りが発生するのをより確実に防止することができる。
【００５３】
［重合性不飽和モノマーまたはオリゴマー］
角質剥離用粘着剤組成物には、上述したように重合性不飽和モノマーまたはオリゴマーが含まれているのが好ましい。このような成分と、後述する光重合開始剤とを含むことで、角質剥離用粘着剤組成物は光硬化性を有するものとなる。
【００５４】
重合性不飽和モノマーまたはオリゴマーとしては、例えば、エチレン性不飽和モノマー、重合性不飽和基を複数有するモノマーまたはオリゴマー等が挙げられる。具体的には、上述したような（メタ）アクリル酸アルキルエステルおよび分子内に重合性不飽和基を複数有するモノマー；テトラメチロールメタンテトラ（メタ）アクリレート、ペンタエリスリトールトリ（メタ）アクリレート、ペンタエリスリトールテトラ（メタ）アクリレート、ジペンタエリスリトールヘキサ（メタ）アクリレート等の多官能アクリレート；ポリエステル（メタ）アクリレート、ポリウレタン（メタ）アクリレート、ポリエーテル（メタ）アクリレート等の多官能アクリレートオリゴマー；等が挙げられる。
【００５５】
角質剥離用粘着剤組成物中における上記モノマーまたはオリゴマーの含有量は、５〜２５質量％程度であるのが好ましい。これにより、光線照射前と照射後との貯蔵弾性率をより好適なものとすることができる。その結果、皮膚表面の凹凸への追従性をより高いものとすることができるとともに、剥離後の皮膚表面に糊残りが発生するのをより確実に防止することができる。
【００５６】
［光重合開始剤］
角質剥離用粘着剤組成物には、上述したように光重合開始剤が含まれているのが好ましい。
【００５７】
光重合開始剤としては、例えば、ベンゾフェノン、アセトフェノン、ベンゾイン、ベンゾインメチルエーテル、ベンゾインエチルエーテル、ベンゾインイソプロピルエーテル、ベンゾインイソフチルエーテル、ベンゾイン安息香酸、ベンゾイン安息香酸メチル、ベンジルジメチルケタール、２，４−ジエチルチオキサンソン、１−ヒドロキシシクロヘキシルフェニルケトン、ベンジルジフェニルサルファイド、テトラメチルチウラムモノサルファイド、アゾビスイソブチロニトリル、ベンジル、ジベンジル、ジアセチル、β−クロールアンスラキノン、（２，４，６−トリメチルベンジルジフェニル）フォスフィンオキサイド、２−ベンゾチアゾール−Ｎ，Ｎ−ジエチルジチオカルバメート、オリゴ｛２−ヒドロキシ−２−メチル−１−［４−（１−プロペニル）フェニル］プロパン｝等が挙げられ、これらのうち１種または２種以上を組み合わせて用いることができる。
【００５８】
角質剥離用粘着剤組成物中における光重合開始剤の含有量は、０．０１〜１質量％程度であるのが好ましい。これにより、光線照射前と照射後との貯蔵弾性率をより好適なものとすることができる。その結果、皮膚表面の凹凸への追従性をより高いものとすることができるとともに、剥離後の皮膚表面に糊残りが発生するのをより確実に防止することができる。
【００５９】
なお、角質剥離用粘着剤組成物（角質剥離用粘着剤組成物で構成された粘着剤層２）に照射する光線としては、近紫外線、可視光線等が挙げられる。
【００６０】
上記光線の波長としては、皮膚に損傷を与えないとの観点から、２４０〜６００ｎｍの範囲であることが好ましい。
【００６１】
［その他の成分］
また、角質剥離用粘着剤組成物は、上記成分以外の成分を含有してもよい。かかる成分としては、架橋剤、薬剤、酸化防止剤、粘度調整剤、可塑剤、無機フィラー、有機フィラー等の各種添加剤等が挙げられ、１種を単独でまたは２種以上を組み合わせて使用することができる。
【００６２】
《角質剥離用シート１０の製造》
このような角質剥離用シート１０は、例えば、以下のようにして製造することができる。
【００６３】
まず、上述した角質剥離用粘着剤組成物が溶剤に溶解した溶液を用意する。
溶剤としては、例えば、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；およびこれらの溶媒の２種以上からなる混合溶媒；等が挙げられる。
【００６４】
次に、離型シート４を用意し、離型シート４上に上記溶液を塗布した後、塗膜を乾燥させることにより、離型シート４上に粘着剤層２を形成する。
【００６５】
次に、基材シート１を用意し、この基材シート１と上記粘着剤層２とを貼り合わせて、基材シート１／粘着剤層２／離型シート４の構成からなる角質剥離用シート中間体を作成する。
【００６６】
次に、保護シート３を用意し、上記角質剥離用シート中間体の基材シート１上に貼り合わせることにより、角質剥離用シート１０が得られる。
【００６７】
なお、角質剥離用シート１０の製造は、上記方法に限定されず、例えば、基材シート１上に粘着剤層２を設けた後、離型シート４、保護シート３と貼り合わせてもよい。
【００６８】
《角質剥離方法》
次に、上記角質剥離用シートを用いた本発明の角質剥離方法について説明する。
【００６９】
本実施形態に係る角質剥離方法は、上述したような角質剥離用シート１０を用いた方法である。
【００７０】
まず、角質剥離用シート１０の離型シート４を剥がす。
次に、離型シート４を剥がした角質剥離用シート１０の粘着剤層２の粘着面を皮膚に貼着する（貼着工程）。
次に、基材シート１上の保護シート３を剥がす。
【００７１】
次に、次に基材シート１を介して粘着剤層２に光線を照射する（光線照射工程）。
光線の照射時間は、光線の波長によって異なるが、１〜１５秒程度であるのが好ましい。
【００７２】
次に、角質剥離用シート１０（粘着剤層２および基材シート１）を皮膚から剥がす（剥離工程）。これにより、皮膚の角質を剥離することができる。
なお、保護シート３は、皮膚に貼着する前に剥離してもよい。
【００７３】
以上、本発明について、好適な実施形態に基づいて説明したが、本発明はこれらに限定されるものではない。
【実施例】
【００７４】
次に、本発明の角質剥離用シートの具体的実施例について説明する。
［１］角質剥離用シートの作製
（実施例１）
まず、離型剤用シリコーン（信越化学社製、商品名「ＫＳ−８４７」）を１００質量％に対して、硬化触媒（信越化学社製、商品名「ＰＬ−５０Ｔ」）を０．５質量％混合し、混合液Ｚを得た。
【００７５】
次に、平均厚さ：５０μｍのアルミ蒸着ポリエチレンテレフタレート（ＰＥＴ）フィルム（東レフィルム加工社製、商品名「メタルミ−ＴＳ（♯５０）」）のＰＥＴ面に、上記混合液Ｚを乾燥後の膜厚が０．１μｍとなるように塗布し、その後乾燥させることにより、遮光層（アルミ蒸着層）を有する離型シートを得た。
【００７６】
一方、アクリル酸−２−エチルヘキシル：７９．９８ｍｏｌ％と、ビニルピロリドン：１９．９９ｍｏｌ％と、１，６−ヘキサンジオールジメタクリレート：０．０３ｍｏｌ％とからなるモノマー組成物を共重合したアクリル系重合体（共重合体）Ｘの酢酸エチル溶液（Ｍｗ＝約８５万、固形分：４０質量％）を用意した。
【００７７】
次に、上記酢酸エチル溶液に、上記アクリル系重合体Ｘ：１００質量部（固形分）に対して、多官能アクリレートオリゴマー（ポリウレタンオリゴアクリレート、大日精化工業社製、商品名「セイカビームＰＵ−５」）を１５質量％、光重合開始剤（２，２−ジメトキシ−１，２−ジフェニルエタン−１−オン、チバ・ジャパン社製、商品名「ＩＲＧＡＣＵＲＥ６５１」）を０．４７質量部を添加・混合し、混合液Ｙ（角質剥離用粘着剤組成物が溶解した溶液）を得た。
【００７８】
次に、上記離型シートの離型面に、上記混合液Ｙを乾燥後の平均厚さが３０μｍとなるように塗布した後、加熱乾燥させ、粘着剤層を形成した。
【００７９】
その後、基材シートとして平均厚さ：４０μｍのポリプロピレン（ＰＰ）フィルム（王子特殊紙社製、商品名「アルファンＰＵ−００２」）を粘着剤層にラミネートして、基材シート／粘着剤層／離型シートの構成からなる角質剥離用シート中間体を得た。
【００８０】
一方、平均厚さ：５０μｍのアルミ蒸着ポリエチレンテレフタレート（ＰＥＴ）フィルム（東レフィルム加工社製、商品名「メタルミ−ＴＳ（♯５０）」）のアルミ蒸着面に、再剥離性粘着剤を乾燥後の膜厚が２０μｍとなるように塗布し、その後乾燥させることにより、再剥離性粘着剤からなる仮着層と、遮光層（アルミ蒸着層）とを有する保護シートを得た。
【００８１】
上記角質剥離用シート中間体の基材シートと保護シートの仮着層とが接するように貼り合わせ、保護シート／基材シート／粘着剤層／離型シートの構成からなる角質剥離用シートを得た。
【００８２】
（実施例２〜６）
アクリル系重合体に共重合するモノマーおよび添加する多官能アクリレートオリゴマー、光重合開始剤を表１に示すような種類で、表１に示すような含有量（添加量）とした以外は、前記実施例１と同様にして角質剥離用シートを製造した。
【００８３】
（比較例１〜２）
アクリル系重合体に共重合するモノマーおよび添加する多官能アクリレートオリゴマー、光重合開始剤を表１に示すような種類で、表１に示すような含有量（添加量）とした以外は、前記実施例１と同様にして角質剥離用シートを製造した。
【００８４】
（比較例３）
保護シートに用いたアルミ蒸着ＰＥＴフィルムを、平均厚さ：４０μｍのポリプロピレン（ＰＰ）フィルム（王子特殊紙社製、商品名「アルファンＰＵ−００２」）に変更した以外は、前記実施例１と同様にして角質剥離用シートを製造した。
【００８５】
（比較例４）
離型シートに用いたアルミ蒸着ＰＥＴフィルムを、平均厚さ：４０μｍのポリプロピレン（ＰＰ）フィルム（王子特殊紙社製、商品名「アルファンＰＵ−００２」）に変更した以外は、前記実施例１と同様にして角質剥離用シートを製造した。
【００８６】
各実施例および各比較例における粘着剤層を構成する角質剥離用粘着剤組成物の組成、保護シートおよび離型シートの近紫外線領域（波長２４０ｎｍ以上３８０ｎｍ未満）における光線透過率の最大値、基材シートの近紫外線領域（波長２４０ｎｍ以上３８０ｎｍ未満）における光線透過率の最小値を、紫外・可視分光光度計（島津製作所社製、装置名「ＵＶ−３６００」）により測定し、その結果を表１に示した。
【００８７】
なお、表中、アクリル酸−２−エチルヘキシルを２ＥＨＡ、１，６−ヘキサンジオールジメタクリレートをＨＤＤＭ、ビニルピロリドンをＶＰ、アクリル酸ラウリルをＬＡ、アクリル酸をＡＡｃ、アクリル酸ブチルをＢＡ、セイカビームＰＵ−５をＰＵ−５と示した。
【００８８】
【表１】
0005599216.tif 000002
【００８９】
［２］貯蔵弾性率の測定
製造直後の粘着剤層の３２℃における貯蔵弾性率、および、フュージョン製Ｈバルブを光源とする紫外線を５秒間、照度：４００ｍＷ／ｃｍ２、光量：４００ｍＪ／ｃｍ２の照射条件で照射した後の粘着剤層の３２℃における貯蔵弾性率を、粘弾性測定装置（Ｒｈｅｏｍｅｔｒｉｃｓ社製、装置名「ＤＹＮＡＭＩＣ  ＡＮＡＬＹＺＥＲ  ＲＤＡII」）により測定し、その測定結果を表２に示した。
【００９０】
［３］耐光安定性試験（保管安定性評価）
各実施例および各比較例の角質剥離用シートを、蛍光灯下に１ヶ月放置し、角質剥離用シートの耐光安定性（保管安定性）を下記評価基準で評価し、その結果を表２に示した。なお、各実施例および比較例１〜３は保護シート側に光が当たるように蛍光灯下に静置し、比較例４は離型シート側に光が当たるように蛍光灯下に静置した。なお、粘着力の測定は、２５℃の環境下、被着体としてベークライト板を使用し、角質剥離用シートを貼付後２０分後に、３００ｍｍ／ｍｉｎの引き剥がし速度で、１８０°ピール法により行った。
【００９１】
◎：耐光安定性試験前の粘着力に対する耐光安定性試験後の粘着力の比が、８０％以上である。
【００９２】
○：耐光安定性試験前の粘着力に対する耐光安定性試験後の粘着力の比が、８０％未満５０％以上である。
【００９３】
×：耐光安定性試験前の粘着力に対する耐光安定性試験後の粘着力の比が、５０％未満である。
【００９４】
［４］角質剥離量の評価
タンパク質定量法（Ｌｏｗｒｙ法）に準拠し、以下のようにして角質剥離量の評価を行った。
【００９５】
まず、上記耐光安定性試験と同様に蛍光灯下に１ヶ月放置した実施例１〜６および比較例１〜４の角質剥離用シートから離型シートを除去し、粘着剤層をブタ皮膚（ユカタンマイクロピッグ（ＹＭＰスキンキット）、日本チャールズ・リバー社より購入）に５分間貼着した後、保護シートを除去し、フュージョン製Ｈバルブを光源とする紫外線をＰＥＴフィルム側から、５秒間、照度：４００ｍＷ／ｃｍ２、光量：４００ｍＪ／ｃｍ２の照射条件で照射した。
その後、角質剥離用シートを１８０°ピールにて剥離した。
【００９６】
剥離した角質剥離用シートを１２ｍｍφに打ち抜き、ＤＣプロテインアッセイキット（バイオラッドラボラトリーズ社製）にて角質剥離量を測定し、その結果を表２に示した。
【００９７】
【表２】
0005599216.tif 000003
【００９８】
表２からわかるように、本発明の角質剥離用シートでは、糊残りもなく、また、剥離量も多く、優れた結果が得られた。また、保管安定性にも優れていた。これに対して、比較例では、満足行く結果が得られなかった。
【符号の説明】
【００９９】
１０        角質剥離用シート
１          基材シート
２          粘着剤層（角質剥離用粘着剤層）
３          保護シート
３１        遮光層
３２        仮着層
４          離型シート
【図１】
0005599216.tif 000004